(57)【要約】【課題】  高感度、低残留電位であり、耐摩耗性、潤滑性、耐電気特性に優れ、かつ、それら特性が維持され、繰り返し使用時の画像劣化が抑制された電子写真感光体、該電子写真感光体を有するプロセスカートリッジおよび電子写真装置を提供する。【解決手段】  支持体上に感光層を有する電子写真感光体において、該電子写真感光体の表面層が、異なる３種の特定の繰り返し構造単位を有する共重合ポリカーボネート樹脂を含有する。【選択図】  なし【特許請求の範囲】
【請求項１】
支持体上に感光層を有する電子写真感光体において、該電子写真感光体の表面層が、下記式（１）で示される繰り返し構造単位、下記式（２）で示される繰り返し構造単位および下記式（３）で示される繰り返し構造単位を有する共重合ポリカーボネート樹脂を含有することを特徴とする電子写真感光体。
【化１】
2005195769.tif 000022
（式（１）中、Ｒ１１〜Ｒ１４は、それぞれ独立に、水素原子、ハロゲン原子、または、置換または無置換のアルキル基を示す。Ｒ１５は、水素原子あるいはメチル基を示す。）
【化２】
2005195769.tif 000023
（式（２）中、Ｒ２１〜Ｒ２４は、それぞれ独立に、水素原子、ハロゲン原子、または、置換または無置換のアルキル基を示す。Ｘ２１は、−Ｏ−、−Ｃ（ＣＦ３）２−または−ＣＦ２−を示す。ただし、Ｘ２１が−Ｏ−である場合、Ｒ２１〜Ｒ２４の少なくとも１つはフッ素原子またはフッ化アルキル基である。）
【化３】
2005195769.tif 000024
（式（３）中、Ｒ３１〜Ｒ３４は、それぞれ独立に、水素原子、ハロゲン原子、または、置換または無置換のアルキル基を示す。ｐ、ｑは、それぞれ独立に、１以上５以下の整数である。ｒは、１０以上５０以下の整数である。）
【請求項２】
前記電子写真感光体の表面層が、さらに、ポリアリレート樹脂または前記共重合ポリカーボネート樹脂以外のポリカーボネート樹脂を含有する請求項１に記載の電子写真感光体。
【請求項３】
前記式（１）中のＲ１５がメチル基である請求項１または２に記載の電子写真感光体。
【請求項４】
前記式（２）中のＸ２１が−Ｃ（ＣＦ３）２−である請求項１〜３のいずれかに記載の電子写真感光体。
【請求項５】
前記共重合ポリカーボネート樹脂が有する前記式（２）で示される繰り返し構造単位の合計モル数（ｍ２）の、前記共重合ポリカーボネート樹脂が有する全繰り返し構造単位の合計モル数（ｍＴ）に対する比の値（ｍ２／ｍＴ）が、０．００１〜０．３である請求項１〜４のいずれかに記載の電子写真感光体。
【請求項６】
前記共重合ポリカーボネート樹脂が有する前記式（３）で示される繰り返し構造単位の合計モル数（ｍ３）の、前記共重合ポリカーボネート樹脂が有する全繰り返し構造単位の合計モル数（ｍＴ）に対する比の値（ｍ３／ｍＴ）が、０．００１〜０．３である請求項１〜５のいずれかに記載の電子写真感光体。
【請求項７】
接触帯電手段の被帯電体である請求項１〜６のいずれかに記載の電子写真感光体。
【請求項８】
請求項１〜６のいずれかに記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項９】
前記帯電手段が接触帯電手段である請求項８に記載のプロセスカートリッジ。
【請求項１０】
請求項１〜６のいずれかに記載の電子写真感光体、帯電手段、露光手段、現像手段および転写手段を有することを特徴とする電子写真装置。
【請求項１１】
前記帯電手段が接触帯電手段である請求項１０に記載の電子写真装置。
【発明の詳細な説明】
【技術分野】
【０００１】
本発明は、電子写真感光体、電子写真感光体を有するプロセスカートリッジおよび電子写真装置に関する。
【背景技術】
【０００２】
近年、無公害性や高生産性といった利点から、有機光導電性物質を用いた有機電子写真感光体が多く利用されている。また、有機電子写真感光体としては、電気的特性および機械的特性の双方を満足するために、電荷発生層と電荷輸送層とを積層した積層型感光層を有する電子写真感光体が一般的である。
【０００３】
電子写真感光体には、適用される電子写真装置に応じた感度や残留電位などの電子写真特性を有することが要求されるとともに、摩耗や傷に対する耐久性を備えていることも要求される。この要求を満足するために、電子写真感光体を構成する各種材料の構造、組み合わせ、量比などを変えて、電子写真装置本体とのマッチングに優れた電子写真感光体とする。
【０００４】
特に、外部因子（例えば、トナーによる現像、紙などの転写材との摩擦、クリーニング部材による摩擦、高プロセススピードなど）からの負荷が近年高まっていることを考えると、摩耗や傷という電子写真感光体の表面層の膜強度およびトナー離型性という電子写真感光体の表面性に関してはより一層向上させる必要がある。その中でも、繰り返し使用時における傷やトナー融着は、直接出力画像に影響を及ぼす因子である。
【０００５】
そこで、耐摩耗性を維持しつつ電子写真感光体の表面の潤滑性を高め、その高潤滑性を維持することで、外部因子からの負荷を緩和する必要がある。
【０００６】
しかしながら、従来、電子写真感光体の表面層用結着樹脂として用いられてきた、ポリカーボネート樹脂やポリアリレート樹脂などの熱可塑性樹脂や、光や熱によって３次元的に硬化するモノマーやオリゴマーを用いた硬化性樹脂は、潤滑性が不十分なため、耐摩耗性を向上させることはできるものの、傷が発生しやすい。
【０００７】
また、これら樹脂を用いた表面層の耐摩耗性を損ねずに表面の潤滑性を高めて耐傷性を向上させる技術として、フッ素原子含有樹脂粒子などの有機粒子やシリカ粒子などの無機粒子などを表面層に添加する技術や、シロキサン構造などの高潤滑性構造を有する樹脂やオリゴマーを添加する技術が知られている。
【０００８】
しかしながら、これらの技術をもってしても、電子写真感光体の表面の耐傷性が十分であるとはいえず、また、耐傷性を向上させようとして上記材料の量を増やすと、トナー離型性の低下（トナー融着）や、レーザー光の散乱による画質劣化（ドット再現性の低下）が引き起こされ、また、電子写真感光体の表面層が電荷輸送層を含有する層（電荷輸送層）である場合、電荷輸送物質の析出が引き起こされる。
【０００９】
また、他の材料を添加せずに電子写真感光体の表面の潤滑性を向上させるという目的で、ポリカーボネート樹脂に潤滑性を高めるシロキサン構造を導入した共重合ポリカーボネート樹脂の開発も行われている。
【００１０】
２元共重合ポリカーボネート樹脂としては、例えば、ビスフェノールＡ型、Ｃ型、Ｚ型、ＡＰ型などの構造とシロキサン構造との共重合体が知られている（特許文献１〜３）。
【００１１】
３元共重合ポリカーボネート樹脂としては、上記２元共重合ポリカーボネート樹脂に、さらに潤滑性を付与できるフッ素原子含有ビスフェノール（例えばビスフェノールＡＦ型）などの構造を加えた共重合体が開示されている（例えば特許文献４、５）。
【００１２】
しかしながら、これら２元または３元共重合体を電子写真感光体の表面層に用いた場合、電子写真感光体の表面の潤滑性がある程度高くなるとはいえ、それでも電子写真感光体の表面の耐傷性が十分であるとはいえない。また、繰り返し使用時において、帯電による電気化学的劣化を受けた電子写真感光体の表面の材料が一部残留することによって、電子写真感光体の表面の潤滑性が低下し、耐傷性、トナー離型性の低下、画像劣化（画像流れ）といった問題が生じる。この問題は、帯電が接触帯電方式である場合に顕著に発生し、その中でも、交流電圧を重畳した直流電圧を印加した接触帯電部材によって電子写真感光体の帯電を行う方式（ＡＣ／ＤＣ接触帯電方式）の場合により顕著に発生する。
【００１３】
これらの問題を解決するため、上記２元共重合体においてシロキサン構造を増やすと、上述の電荷輸送物質の析出という問題が顕著になる。
【００１４】
また、３元系共重合体において、ビスフェノールＡＦ型などのフッ素原子含有ビスフェノールは、シロキサン構造との組み合わせによって潤滑性向上の効果を奏するが、一方、ビスフェノールＡＦ型などのフッ素原子含有ビスフェノールは、電子写真感光体の表面の耐摩耗性を低下させてしまう。これを補うためにビスフェノールＡ型やビスフェノールＺ型などの成分を導入した場合でも、やはり繰り返し使用時における潤滑性の低下が問題となる。
【特許文献１】特開平０５−０７２７５３号公報
【特許文献２】特開平０５−２９７６２０号公報
【特許文献３】特開２００２−２０７３０２号公報
【特許文献４】特開平０６−２９５０７５号公報
【特許文献５】特開平１０−０１０７６７号公報
【発明の開示】
【発明が解決しようとする課題】
【００１５】
本発明の目的は、高感度、低残留電位であるのはもちろんのこと、耐摩耗性、潤滑性、耐電気特性（電気化学的劣化を受けにくい特性）に優れ、かつ、それら特性が維持され、繰り返し使用時の画像劣化が抑制された電子写真感光体、該電子写真感光体を有するプロセスカートリッジおよび電子写真装置を提供することにある。
【課題を解決するための手段】
【００１６】
本発明は、支持体上に感光層を有する電子写真感光体において、該電子写真感光体の表面層が、下記式（１）で示される繰り返し構造単位、下記式（２）で示される繰り返し構造単位および下記式（３）で示される繰り返し構造単位を有する共重合ポリカーボネート樹脂を含有することを特徴とする電子写真感光体である。
【００１７】
【化１】
2005195769.tif 000002
【００１８】
（式（１）中、Ｒ１１〜Ｒ１４は、それぞれ独立に、水素原子、ハロゲン原子、または、置換または無置換のアルキル基を示す。Ｒ１５は、水素原子あるいはメチル基を示す。）
【００１９】
【化２】
2005195769.tif 000003
【００２０】
（式（２）中、Ｒ２１〜Ｒ２４は、それぞれ独立に、水素原子、ハロゲン原子、または、置換または無置換のアルキル基を示す。Ｘ２１は、−Ｏ−、−Ｃ（ＣＦ３）２−または−ＣＦ２−を示す。ただし、Ｘ２１が−Ｏ−である場合、Ｒ２１〜Ｒ２４の少なくとも１つはフッ素原子またはフッ化アルキル基である。）
【００２１】
【化３】
2005195769.tif 000004
【００２２】
（式（３）中、Ｒ３１〜Ｒ３４は、それぞれ独立に、水素原子、ハロゲン原子、または、置換または無置換のアルキル基を示す。ｐ、ｑは、それぞれ独立に、１以上５以下の整数である。ｒは、１０以上５０以下の整数である。）
また、本発明は、上記電子写真感光体を有するプロセスカートリッジおよび電子写真装置である。
【発明の効果】
【００２３】
本発明によれば、高感度、低残留電位であり、耐摩耗性、潤滑性、耐電気特性（電気化学的劣化を受けにくい特性）に優れ、かつ、それら特性が維持され、繰り返し使用時の画像劣化が抑制された電子写真感光体、該電子写真感光体を有するプロセスカートリッジおよび電子写真装置を提供することができる。
【発明を実施するための最良の形態】
【００２４】
以下、本発明をより詳細に説明する。
【００２５】
本発明において、共重合ポリカーボネート樹脂とは、共重合体であるポリカーボネート樹脂を意味する。
【００２６】
本発明の電子写真感光体の表面層に用いられる、上記式（１）で示される繰り返し構造単位、上記式（２）で示される繰り返し構造単位および上記式（３）で示される繰り返し構造単位を有する共重合ポリカーボネート樹脂（以下、「本発明の共重合ポリカーボネート樹脂」とも呼ぶ）は、上記式（２）で示される繰り返し構造単位および上記式（３）で示される繰り返し構造単位を有し、上記式（１）で示される繰り返し構造単位を有さないポリカーボネート樹脂や、上記式（２）で示される繰り返し構造単位を有し、上記式（３）で示される繰り返し構造単位を有さないポリカーボネート樹脂と、上記式（３）で示される繰り返し構造単位を有し、上記式（２）で示される繰り返し構造単位を有さないポリカーボネート樹脂とを単に混合したものでは得られない、優れた潤滑性、耐摩耗性を示す。また、本発明の共重合ポリカーボネート樹脂は、この優れた潤滑性、耐摩耗性を長期にわたって維持することができる、耐傷性、トナー離型性にも優れる。また、本発明の共重合ポリカーボネート樹脂は、上記式（１）で示される繰り返し構造単位を有するため、電気化学的劣化による画像劣化（画像流れ）も抑制される。
【００２７】
本発明の共重合ポリカーボネート樹脂が高い潤滑性を有する理由は、次のように考えられる。すなわち、上記式（２）中のフッ素原子と上記式（３）中のシロキサン構造との非相溶性によって互いが露出するため、潤滑性が飛躍的に向上し、さらに、ビスフェノールの中心炭素に結合する基として水素原子を導入した立体的に小さい上記式（１）で示される繰り返し構造単位によって、フッ素原子やシロキサン構造の露出がより顕著になるため、より潤滑性が向上すると考えられる。
【００２８】
また、本発明の共重合ポリカーボネート樹脂を用いた表面層を有する電子写真感光体は、仮に、その表面が電気化学的劣化した場合でも、繰り返し使用によって均一にその表面が削られるため、劣化した表面材料が残留しづらくなる。
【００２９】
一方、上記式（１）で示される繰り返し構造単位を有し、上記式（２）で示される繰り返し構造単位および上記式（３）で示される繰り返し構造単位を有さないポリカーボネート樹脂と、上記式（２）で示される繰り返し構造単位および上記式（３）で示される繰り返し構造単位を有し、上記式（１）で示される繰り返し構造単位を有さないポリカーボネート樹脂とを単に混合したものを表面層に用いた電子写真感光体は、その表面の高い潤滑性を長期にわたって維持することはできず、また、電子写真感光体の表面層が電荷輸送層を含有する層である場合、電荷輸送物質の析出が引き起こされる。
【００３０】
また、上記式（１）で示される繰り返し構造単位および上記式（２）で示される繰り返し構造単位を有し、上記式（３）で示される繰り返し構造単位を有さないポリカーボネート樹脂と、上記式（３）で示される繰り返し構造単位を有し、上記式（１）で示される繰り返し構造単位および上記式（２）で示される繰り返し構造単位を有さないポリカーボネート樹脂とを単に混合したものを表面層に用いた電子写真感光体も、その表面の高い潤滑性を長期にわたって維持することはできず、また、電子写真感光体の表面層が電荷輸送層を含有する層である場合、電荷輸送物質の析出が引き起こされる。
【００３１】
また、上記式（１）で示される繰り返し構造単位および上記式（３）で示される繰り返し構造単位を有し、上記式（２）で示される繰り返し構造単位を有さないポリカーボネート樹脂と、上記式（２）で示される繰り返し構造単位を有し、上記式（１）で示される繰り返し構造単位および上記式（３）で示される繰り返し構造単位を有さないポリカーボネート樹脂とを単に混合したものを表面層に用いた電子写真感光体は、本発明の電子写真感光体に比べて耐摩耗性が大きく劣る。
【００３２】
また、上記式（１）で示される繰り返し構造単位を有し、上記式（２）で示される繰り返し構造単位および上記式（３）で示される繰り返し構造単位を有さないポリカーボネート樹脂と、上記式（２）で示される繰り返し構造単位を有し、上記式（１）で示される繰り返し構造単位および上記式（３）で示される繰り返し構造単位を有さないポリカーボネート樹脂と、上記式（３）で示される繰り返し構造単位を有し、上記式（１）で示される繰り返し構造単位および上記式（２）で示される繰り返し構造単位を有さないポリカーボネート樹脂とを単に混合したものを表面層に用いた電子写真感光体も、本発明の電子写真感光体に比べて耐摩耗性が大きく劣る。
【００３３】
耐摩耗性や表面削れの均一性の観点から、本発明の共重合ポリカーボネート樹脂の粘度平均分子量（Ｍｖ）は１００００〜１５００００の範囲にあることが好ましい。
【００３４】
以下、本発明の共重合ポリカーボネート樹脂の構造についてより具体的に述べる。
【００３５】
上記式（１）〜（３）中、Ｒ１１〜Ｒ１４、Ｒ２１〜Ｒ２４、Ｒ３１〜Ｒ３４は、それぞれ独立に、水素原子、ハロゲン原子、または、置換または無置換のアルキル基を示すが、これらの中でも、潤滑性、耐摩耗性の観点から、水素原子、フッ素原子、炭素数１〜３のアルキル基（メチル基、エチル基、ｎ−プロピル基、ｉｓｏ−プロピル基など）が好ましく、特には水素原子、メチル基、エチル基がより好ましい。ただし、上記式（２）中、Ｘ２１が−Ｏ−である場合、Ｒ２１〜Ｒ２４の少なくとも１つはフッ素原子またはフッ化アルキル基である。
【００３６】
上記式（１）中、Ｒ１５は、水素原子あるいはメチル基を示すが、画像流れ抑制の観点から、メチル基が好ましい。
【００３７】
上記式（２）中、Ｘ２１は、−Ｏ−、−Ｃ（ＣＦ３）２−または−ＣＦ２−を示すが、潤滑性の観点から、−Ｃ（ＣＦ３）２−、−ＣＦ２−が好ましく、特には−Ｃ（ＣＦ３）２−がより好ましい。
【００３８】
以下に、上記式（１）で示される繰り返し構造単位の具体例を示す。
【００３９】
【化４】
2005195769.tif 000005
【００４０】
【化５】
2005195769.tif 000006
【００４１】
以下に、上記式（２）で示される繰り返し構造単位の具体例を示す。
【００４２】
【化６】
2005195769.tif 000007
【００４３】
【化７】
2005195769.tif 000008
【００４４】
以下に、上記式（３）で示される繰り返し構造単位の具体例を示す。
【００４５】
【化８】
2005195769.tif 000009
【００４６】
また、本発明の共重合ポリカーボネート樹脂が有する上記式（２）で示される繰り返し構造単位の合計モル数（ｍ２）の、前記共重合ポリカーボネート樹脂が有する全繰り返し構造単位の合計モル数（ｍＴ）に対する比の値（ｍ２／ｍＴ）は、０．００１〜０．３であることが好ましい。上記式（２）で示される繰り返し構造単位の合計モル数が少なすぎると十分な潤滑性が得られない場合があり、多すぎると十分な耐摩耗性が得られない場合がある。
【００４７】
また、本発明の共重合ポリカーボネート樹脂が有する前記式（３）で示される繰り返し構造単位の合計モル数（ｍ３）の、前記共重合ポリカーボネート樹脂が有する全繰り返し構造単位の合計モル数（ｍＴ）に対する比の値（ｍ３／ｍＴ）は、０．００１〜０．３であることが好ましい。上記式（３）で示される繰り返し構造単位の合計モル数が少なすぎると十分な潤滑性が得られない場合があり、多すぎると電子写真感光体の表面層が電荷輸送物質を含有する層である場合に電荷輸送物質の析出が発生する場合がある。
【００４８】
また、上記式（３）中のｐ、ｑは、それぞれ独立に、１以上５以下の整数であるが、１以上３以下であることが好ましい。ｐやｑが５を超えると耐摩耗性が低下する。また、上記式（３）中のｒは、１０以上５０以下の整数であるが、２０以上４０以下であることが好ましい。
【００４９】
本発明の共重合ポリカーボネート樹脂は、例えば、下記式（１１）で示される構造を有するビスフェノール、下記式（２１）で示される構造を有するビスフェノールおよび下記式（３１）で示される構造を有するビスフェノールと、ホスゲン、炭酸エステルまたはクロロホーメートとを界面重合することによって合成することができる。
【００５０】
【化９】
2005195769.tif 000010
【００５１】
（式（１１）中、Ｒ１１〜Ｒ１５は、上記式（１）中のＲ１１〜Ｒ１５と同義である。）
【００５２】
【化１０】
2005195769.tif 000011
【００５３】
（式（２１）中、Ｒ２１〜Ｒ２４およびＸ２１は、上記式（２）中のＲ２１〜Ｒ２４およびＸ２１と同義である。）
【００５４】
【化１１】
2005195769.tif 000012
【００５５】
（式（３１）中、Ｒ３１〜Ｒ３４およびｐ、ｑ、ｒは、上記式（３）中のＲ３１〜Ｒ３４およびｐ、ｑ、ｒと同義である。）
また、耐傷性、トナー離型性、耐摩耗性、画像流れ防止の観点から、本発明の電子写真感光体の表面層には、本発明の共重合ポリカーボネート樹脂に加えて、本発明の共重合ポリカーボネート樹脂以外の樹脂を含有させてもよい。本発明の共重合ポリカーボネート樹脂以外の樹脂としては、ポリアリレート樹脂や本発明の共重合ポリカーボネート樹脂以外のポリカーボネート樹脂が好ましい。ただし、電子写真感光体の表面層に本発明の共重合ポリカーボネート樹脂以外の樹脂を含有させる場合、電子写真感光体の表面層中の本発明の共重合ポリカーボネート樹脂の含有量は、本発明の共重合ポリカーボネート樹脂以外の樹脂に対して１質量％以上であることが好ましい。
【００５６】
次に、本発明の電子写真感光体の構成について説明する。
【００５７】
上述のとおり、本発明の電子写真感光体は、支持体上に感光層を有し、表面層が本発明の共重合ポリカーボネート樹脂を含有する電子写真感光体である。
【００５８】
感光層は、電荷輸送物質と電荷発生物質を同一の層に含有する単層型感光層であっても、電荷発生物質を含有する電荷発生層と電荷輸送物質を含有する電荷輸送層とに分離した積層型（機能分離型）感光層であってもよいが、電子写真特性の観点からは積層型感光層が好ましい。また、積層型感光層には、支持体側から電荷発生層、電荷輸送層の順に積層した順層型感光層と、支持体側から電荷輸送層、電荷発生層の順に積層した逆層型感光層があるが、電子写真特性の観点からは順層型感光層が好ましい。
【００５９】
また、感光層上には、該感光層を保護することを目的とした保護層を設けてもよい。
【００６０】
なお、電子写真感光体の表面層とは、保護層を設ける場合は保護層が電子写真感光体の表面層であり、保護層を設けない場合は感光層が電子写真感光体の表面層である。また、感光層が電子写真感光体の表面層である場合において、該感光層が単層型感光層の場合は該単層型感光層が電子写真感光体の表面層であり、該感光層が順層型感光層の場合は電荷輸送層が電子写真感光体の表面層であり、逆層型感光層の場合は電荷発生層が電子写真感光体の表面層である。
【００６１】
支持体としては、導電性を有していればよく（導電性支持体）、例えば、アルミニウム、アルミニウム合金、ステンレスなどの金属製の支持体を用いることができる。また、アルミニウム、アルミニウム合金、酸化インジウム−酸化スズ合金などを真空蒸着によって被膜形成された層を有する上記金属製支持体やプラスチック製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチック製の支持体などを用いることもできる。
【００６２】
支持体の上には、レーザー光などの散乱による干渉縞の防止や、支持体の傷の被覆を目的とした導電層を設けてもよい。導電層は、カーボンブラック、金属粒子などの導電性粒子を結着樹脂に分散させて形成することができる。導電層の膜厚は、１〜４０μｍであることが好ましく、特には２〜２０μｍであることがより好ましい。
【００６３】
また、支持体または導電層と感光層（電荷発生層、電荷輸送層）との間には、バリア機能や接着機能を有する中間層を設けてもよい。中間層は、感光層の接着性改良、塗工性改良、支持体からの電荷注入性改良、感光層の電気的破壊に対する保護などのために形成される。中間層は、カゼイン、ポリビニルアルコール、エチルセルロース、エチレン−アクリル酸コポリマー、ポリアミド、変性ポリアミド、ポリウレタン、ゼラチン、酸化アルミニウムなどの材料を用いて形成することができる。中間層の膜厚は０．０５〜５μｍであることが好ましく、特には０．３〜１μｍであることがより好ましい。
【００６４】
本発明の電子写真感光体に用いられる電荷発生物質としては、例えば、モノアゾ、ジスアゾ、トリスアゾなどのアゾ顔料や、金属フタロシアニン、非金属フタロシアニンなどのフタロシアニン顔料や、インジゴ、チオインジゴなどのインジゴ顔料や、ペリレン酸無水物、ペリレン酸イミドなどのペリレン顔料や、アンスラキノン、ピレンキノンなどの多環キノン顔料や、スクワリリウム色素や、ピリリウム塩およびチアピリリウム塩や、トリフェニルメタン色素や、セレン、セレン−テルル、アモルファスシリコンなどの無機物質や、キナクリドン顔料や、アズレニウム塩顔料や、シアニン染料や、キサンテン色素や、キノンイミン色素や、スチリル色素や、硫化カドミウムや、酸化亜鉛などが挙げられる。これらの中でも、初期電位特性や繰り返し使用時における電位特性の安定性の観点から、フタロシアニン顔料が好ましく、フタロシアニン顔料の中でも、オキシチタニウムフタロシアニンおよびヒドロキシガリウムフタロシアニンが好ましく、さらには、ＣｕＫα特性Ｘ線回折におけるブラッグ角２θ±０．２°の９．０°、１４．２°、２３．９°、２７．１°に強いピークを有する結晶形のオキシチタニウムフタロシアニン、および、ＣｕＫα特性Ｘ線回折におけるブラッグ角２θ±０．２°の７．５°、９．９°、１６．３°、１８．６°、２５．１°、２８．３°に強いピークを有する結晶形のヒドロキシガリウムフタロシアニンがより好ましい。これら電荷発生物質は１種のみ用いてもよく、２種以上用いてもよい。
【００６５】
感光層が積層型感光層である場合であって、電荷発生層が電子写真感光体の表面層でない場合、電荷発生層に用いる結着樹脂としては、例えば、ポリカーボネート樹脂、ポリエステル樹脂、ポリアリレート樹脂、ブチラール樹脂、ポリスチレン樹脂、ポリビニルアセタール樹脂、ジアリルフタレート樹脂、アクリル樹脂、メタクリル樹脂、酢酸ビニル樹脂、フェノール樹脂、シリコーン樹脂、ポリスルホン樹脂、スチレン−ブタジエン共重合体樹脂、アルキッド樹脂、エポキシ樹脂、尿素樹脂、塩化ビニル−酢酸ビニル共重合体樹脂などが挙げられる。これらは単独、混合または共重合体として１種または２種以上用いることができる。
【００６６】
また、感光層が積層型感光層である場合であって、電荷発生層が電子写真感光体の表面層である場合、電荷発生層には結着樹脂として本発明の共重合ポリカーボネート樹脂が用いられる。また、上述のとおり、本発明の共重合ポリカーボネート樹脂以外の樹脂、例えば上記の樹脂を併用してもよい。本発明の共重合ポリカーボネート樹脂以外の樹脂としては、上述のとおり、ポリアリレート樹脂や本発明の共重合ポリカーボネート樹脂以外のポリカーボネート樹脂が好ましい。
【００６７】
電荷発生層用塗布液に用いる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物などが挙げられる。
【００６８】
電荷発生層は、電荷発生物質を結着樹脂および溶剤と共に分散して得られる電荷発生層用塗布液を塗布し、乾燥することによって形成することができる。分散方法としては、ホモジナイザー、超音波、ボールミル、サンドミル、アトライター、ロールミルなどを用いた方法が挙げられる。電荷発生物質と結着樹脂との割合は、１：０．３〜１：４（質量比）の範囲が好ましい。
【００６９】
電荷発生層用塗布液を塗布する際には、例えば、浸漬塗布法（浸漬コーティング法）、スプレーコーティング法、スピンナーコーティング法、ローラーコーティング法、マイヤーバーコーティング法、ブレードコーティング法などの塗布方法を用いることができる。
【００７０】
電荷発生層の膜厚は５μｍ以下であることが好ましく、特には０．１〜２μｍであることがより好ましい。
【００７１】
また、電荷発生層には、種々の増感剤、酸化防止剤、紫外線吸収剤、可塑剤などを必要に応じて添加することもできる。
【００７２】
本発明の電子写真感光体に用いられる電荷輸送物質としては、トリアリールアミン化合物、ヒドラゾン化合物、スチリル化合物、スチルベン化合物、ピラゾリン化合物、オキサゾール化合物、チアゾール化合物、トリアリールメタン化合物などが挙げられる。これら電荷輸送物質は１種のみ用いてもよく、２種以上用いてもよい。
【００７３】
感光層が積層型感光層である場合であって、電荷輸送層が電子写真感光体の表面層でない場合、電荷輸送層に用いる結着樹脂としては、例えば、アクリル樹脂、スチレン樹脂、ポリエステル樹脂、ポリカーボネート樹脂、ポリアリレート樹脂、ポリサルホン樹脂、ポリフェニレンオキシド樹脂、エポキシ樹脂、ポリウレタン樹脂、アルキド樹脂、不飽和樹脂などが挙げられる。特には、ポリメチルメタクリレート樹脂、ポリスチレン樹脂、スチレン−アクリロニトリル共重合体樹脂、ポリカーボネート樹脂、ポリアリレート樹脂、ジアリルフタレート樹脂などが好ましい。これらは単独、混合または共重合体として１種または２種以上用いることができる。
【００７４】
また、感光層が積層型感光層である場合であって、電荷輸送層が電子写真感光体の表面層である場合、電荷輸送層には結着樹脂として本発明の共重合ポリカーボネート樹脂が用いられる。また、上述のとおり、本発明の共重合ポリカーボネート樹脂以外の樹脂、例えば上記の樹脂を併用してもよい。本発明の共重合ポリカーボネート樹脂以外の樹脂としては、上述のとおり、ポリアリレート樹脂や本発明の共重合ポリカーボネート樹脂以外のポリカーボネート樹脂が好ましい。
【００７５】
電荷輸送層は、電荷輸送物質と結着樹脂を溶剤に溶解して得られる電荷輸送層用塗布液を塗布し、乾燥することによって形成することができる。電荷輸送物質と結着樹脂との割合は、２：１〜１：２（質量比）の範囲が好ましい。また、電荷輸送層の結着樹脂として本発明の共重合ポリカーボネート樹脂を用いた場合、電荷輸送物質と共重合ポリカーボネート樹脂との割合は、５：１〜１：１０（質量比）の範囲が好ましい。
【００７６】
電荷輸送層用塗布液に用いる溶剤としては、アセトン、メチルエチルケトンなどのケトン、酢酸メチル、酢酸エチルなどのエステル、トルエン、キシレンなどの芳香族炭化水素、１，４−ジオキサン、テトラヒドロフランなどのエーテル、クロロベンゼン、クロロホルム、四塩化炭素などのハロゲン原子で置換された炭化水素などが用いられる。
【００７７】
電荷輸送層用塗布液を塗布する際には、例えば、浸漬塗布法（浸漬コーティング法）、スプレーコーティング法、スピンナーコーティング法、ローラーコーティング法、マイヤーバーコーティング法、ブレードコーティング法などの塗布方法を用いることができる。
【００７８】
電荷輸送層の膜厚は５〜４０μｍであることが好ましく、特には１５〜３０μｍであることがより好ましい。ただし、電荷輸送層を積層構造とする場合は、電子写真感光体の表面側の電荷輸送層の膜厚は１〜２０μｍであることが好ましい。
【００７９】
また、電荷輸送層には、酸化防止剤、紫外線吸収剤、可塑剤などを必要に応じて添加することもできる。
【００８０】
感光層が単層型感光層である場合であって、該単層型感光層が電子写真感光体の表面層でない場合、該単層型感光層は、上記電荷発生物質および上記電荷輸送物質を上記結着樹脂および上記溶剤と共に分散して得られる単層型感光層用塗布液を塗布し、乾燥することによって形成することができる。
【００８１】
また、感光層が単層型感光層である場合であって、該単層型感光層が電子写真感光体の表面層である場合、該単層型感光層には結着樹脂として本発明の共重合ポリカーボネート樹脂が用いられる。また、上述のとおり、本発明の共重合ポリカーボネート樹脂以外の樹脂、例えば上記の樹脂を併用してもよい。本発明の共重合ポリカーボネート樹脂以外の樹脂としては、上述のとおり、ポリアリレート樹脂や本発明の共重合ポリカーボネート樹脂以外のポリカーボネート樹脂が好ましい。
【００８２】
また、感光層上に、該感光層を保護することを目的とした保護層を設ける場合、電子写真感光体の表面層となる該保護層には結着樹脂として本発明の共重合ポリカーボネート樹脂が用いられる。また、上述のとおり、本発明の共重合ポリカーボネート樹脂以外の樹脂、例えば上記の樹脂を併用してもよい。本発明の共重合ポリカーボネート樹脂以外の樹脂としては、上述のとおり、ポリアリレート樹脂や本発明の共重合ポリカーボネート樹脂以外のポリカーボネート樹脂が好ましい。
【００８３】
保護層は、本発明の共重合ポリカーボネート樹脂などを溶剤に溶解して得られる保護層用塗布液を塗布し、乾燥することによって形成することができる。
【００８４】
保護層の膜厚は０．５〜１０μｍであることが好ましく、特には１〜５μｍであることが好ましい。
【００８５】
また、本発明の電子写真感光体の表面層には、シリコーン樹脂粒子やフッ素原子含有樹脂粒子などの潤滑剤や、シリカ粒子やアルミナ粒子などの無機フィラーを含有させてもよい。
【００８６】
図１に、本発明の電子写真感光体を有するプロセスカートリッジを備えた電子写真装置の概略構成の一例を示す。
【００８７】
図１において、１は円筒状の電子写真感光体であり、軸２を中心に矢印方向に所定の周速度で回転駆動される。
【００８８】
回転駆動される電子写真感光体１の表面は、帯電手段（一次帯電手段：帯電ローラーなど）３により、正または負の所定電位に均一に帯電され、次いで、スリット露光やレーザービーム走査露光などの露光手段（不図示）から出力される露光光（画像露光光）４を受ける。こうして電子写真感光体１の表面に、目的の画像に対応した静電潜像が順次形成されていく。
【００８９】
電子写真感光体１の表面に形成された静電潜像は、現像手段５の現像剤に含まれるトナーにより現像されてトナー像となる。次いで、電子写真感光体１の表面に形成担持されているトナー像が、転写手段（転写ローラーなど）６からの転写バイアスによって、転写材供給手段（不図示）から電子写真感光体１と転写手段６との間（当接部）に電子写真感光体１の回転と同期して取り出されて給送された転写材（紙など）Ｐに順次転写されていく。
【００９０】
トナー像の転写を受けた転写材Ｐは、電子写真感光体１の表面から分離されて定着手段８へ導入されて像定着を受けることにより画像形成物（プリント、コピー）として装置外へプリントアウトされる。
【００９１】
トナー像転写後の電子写真感光体１の表面は、クリーニング手段（クリーニングブレードなど）７によって転写残りの現像剤（トナー）の除去を受けて清浄面化され、さらに前露光手段（不図示）からの前露光光（不図示）により除電処理された後、繰り返し画像形成に使用される。なお、図１に示すように、帯電手段３が帯電ローラーなどを用いた接触帯電手段である場合は、前露光は必ずしも必要ではない。
【００９２】
上述の電子写真感光体１、帯電手段３、現像手段５、転写手段６およびクリーニング手段７などの構成要素のうち、複数のものを容器に納めてプロセスカートリッジとして一体に結合して構成し、このプロセスカートリッジを複写機やレーザービームプリンターなどの電子写真装置本体に対して着脱自在に構成してもよい。図１では、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９としている。
【００９３】
次に、本発明における粘度平均分子量（Ｍｖ）の測定について説明する。
【００９４】
本発明において、粘度平均分子量（Ｍｖ）は、ＧＰＣ（ゲル・パーミュエーション・クロマトグラフィー）により測定されるポリスチレン換算値とした。粘度平均分子量の測定は、ＨＬＣ−８１２０ＧＰＣ（東ソー（株）製）を用いて行った。
【００９５】
まず、測定対象試料（サンプル）をテトラヒドロフラン中に入れ、数時間放置した後、十分に振盪して、測定対象試料の合一体がなくなるまで測定対象試料とテトラヒドロフランとを混ぜ、さらに１２時間以上静置した。
【００９６】
次に、サンプル処理フィルター（ポアサイズ：０．５μｍ、東ソー（株）製のマイショリディスクＨ−２５−５（商品名）を用いた）を通過させたものをＧＰＣ用試料溶液とした。ＧＰＣ用試料溶液中の測定対象思料の濃度は、１ｍｇ／ｍｌとなるように調製した。
【００９７】
次に、４０℃のヒートチャンバー中でＧＰＣ用のカラムを安定化させ、このカラムに、溶媒としてテトラヒドロフランを毎分１ｍｌの流速で流し、ＧＰＣ用試料溶液を１０μｌ注入して重量平均分子量を測定した。
【００９８】
粘度平均分子量（Ｍｖ）の測定にあたっては、測定対象試料が有する分子量分布を、数種の単分散ポリスチレン標準試料により作成された検量線の対数値とカウント数との関係から算出した。検量線作成用の標準ポリスチレン試料としては、東ソー（株）製の分子量が１０２〜１０７の範囲のものを１０点用いた。検出器にはＲＩ（屈折率）検出器を用いた。また、カラムとしては、東ソー（株）製のＴＳＫｇｅｌＧ２０００Ｈ（ＨＸＬ）を用いた。
【００９９】
次に、本発明におけるＸ線回折の測定について説明する。
【０１００】
本発明において、Ｘ線回折の測定は、ＣｕＫα線を用いて、次の条件で行った。
使用測定機：全自動Ｘ線回折装置ＭＸＰ１８（マック・サイエンス社製）
Ｘ線管球：Ｃｕ
管電圧：５０ｋＶ
管電流：３００ｍＡ
スキャン方法：２θ／θスキャン
スキャン速度：２ｄｅｇ．／ｍｉｎ
サンプリング間隔：０．０２０ｄｅｇ．
スタート角度（２θ）：５ｄｅｇ．
ストップ角度（２θ）：４０ｄｅｇ．
ダイバージェンススリット：０．５ｄｅｇ．
スキャッタリングスリット：０．５ｄｅｇ．
レシービングスリット：０．３ｄｅｇ．
湾曲モノクロメーター使用
【実施例】
【０１０１】
以下に、具体的な実施例を挙げて本発明をさらに詳細に説明する。ただし、本発明はこれらに限定されるものではない。なお、実施例中の「部」は「質量部」を意味する。
【０１０２】
（実施例１）
直径３０ｍｍ、長さ３５７．５ｍｍのアルミニウムシリンダーを支持体とした。
【０１０３】
次に、ＳｎＯ２コート処理硫酸バリウム（導電性粒子）１０部、酸化チタン（抵抗調整用）２部、フェノール樹脂６部、シリコーンオイル０．００１部、および、メタノール４部／メトキシプロパノール１６部の混合溶媒を、直径１ｍｍのガラスビーズを用いたサンドミル装置で２時間分散して、導電層用塗布液を調製した。
【０１０４】
この導電層用塗布液を、支持体上に浸漬塗布し、１４５℃で３０分間熱硬化して、膜厚が４μｍの導電層を形成した。
【０１０５】
次に、Ｎ−メトキシメチル化ナイロン３部および共重合ナイロン３部を、メタノール６５部／ｎ−ブタノール３０部の混合溶媒に溶解して、中間層用塗布液を調製した。
【０１０６】
この中間層用塗布液を、導電層上に浸漬塗布し、１００℃で１０分間乾燥して、膜厚が０．５μｍの中間層を形成した。
【０１０７】
次に、ＣｕＫα特性Ｘ線回折におけるブラッグ角２θ±０．２°の７．５°、９．９°、１６．３°、１８．６°、２５．１°、２８．３°に強いピークを有する結晶形のヒドロキシガリウムフタロシアニン（電荷発生物質）４部、ポリビニルブチラール（ブチラール化度：６３モル％、重量平均分子量：１０００００）２部およびシクロヘキサノン９５部を、直径１ｍｍのガラスビーズを用いたサンドミル装置で２３±３℃下２０時間分散し、次に、酢酸エチル６０部を加えて電荷発生層用塗布液を調製した。
【０１０８】
この電荷発生層用塗布液を、中間層上に浸漬塗布し、１００℃で１０分間乾燥して、膜厚が０．３μｍの電荷発生層を形成した。
【０１０９】
次に、上記式（１−１）で示される繰り返し構造単位、上記式（２−１）で示される繰り返し構造単位および上記式（３−１）で示される繰り返し構造単位を有する３元共重合体のポリカーボネート樹脂（（１−１）：（２−１）：（３−１）＝７０：２０：１０（モル比）、Ｍｖ：４５０００、結着樹脂）４０部を、モノクロロベンゼン１５０部／ジクロロメタン６０部の混合溶媒に溶解して、次いで、この溶液に、下記式で示される構造を有する化合物（電荷輸送物質）３０部、
【０１１０】
【化１２】
2005195769.tif 000013
【０１１１】
および、下記式で示される構造を有する化合物（電荷輸送物質）２部
【０１１２】
【化１３】
2005195769.tif 000014
【０１１３】
を溶解させて電荷輸送層用塗布液を調製した。
【０１１４】
この電荷輸送層用塗布液を、電荷発生層上に浸漬塗布し、１２０℃で１２０分間乾燥して、膜厚が１６μｍの電荷輸送層を形成した。
【０１１５】
このようにして、電荷輸送層が表面層である電子写真感光体を作製した。
【０１１６】
作製した電子写真感光体を、キヤノン（株）製普通紙複写機ＧＰ−４０５（帯電：帯電ローラーによるＡＣ／ＤＣ接触帯電方式、露光：レーザービーム走査露光、転写：転写ローラーによる接触転写手段、クリーニング：カウンター方向に設置されたクリーニングブレードを使用、プロセススピード：２１０ｍｍ／ｓ）の改造機に装着して評価を行った。改造としては、帯電ローラーに印加する電流値を改造前の１．２倍に設定し、露光量を０．３２μＪ／ｃｍ２に設定し、電子写真感光体に対するクリーニングブレードの線圧を改造前の１．２倍に設定した。また、電子写真感光体の電位特性を測定する際には、現像位置にプローブを取り付けた電位測定冶具を用いた。
【０１１７】
評価項目は以下のとおりである。
【０１１８】
（耐久評価）
・電位特性
３０℃／８０％ＲＨの高温高湿（Ｈ／Ｈ）環境下で、暗部電位Ｖｄ＝−７００Ｖとなるように設定し、初期の明部電位Ｖｌ０を測定した。次に、２００００枚の通紙耐久試験を行い、２００００枚耐久後の明部電位Ｖｌ２００００を測定し、初期と２００００枚耐久後の明部電位変動量ΔＶｌを評価した。
【０１１９】
明部電位変動量＝２００００枚耐久後の明部電位−初期の明部電位
なお、通紙耐久試験に用いた転写材はＡ４サイズの紙で、印字は印字率４％の格子パターンとした。また、シーケンスは連続プリントモードとし、トナーがなくなったならば補給した。
【０１２０】
・潤滑性
作製した電子写真感光体を表面性測定機（商品名：ＨＥＩＤＯＮ−１４、新東科学（株）製）に固定し、上記ＧＰ−４０５に使用されているクリーニングブレードの長手方向のエッジを、４５度の角度で電子写真感光体にその円周方向と平行に当接し、５０ｇの荷重を載せて電子写真感光体の長手方向に５０ｍｍ／ｍｉｎでクリーニングブレードをカウンター方向に移動させ、そのときの滑り抵抗を引っ張りゲ−ジの電圧値として測定した。なお値は、ポリエチレンテレフタレート（ＰＥＴフィルム）の滑り抵抗を１としたときの相対値で表した。また、初期と上述の２００００枚耐久後の滑り抵抗変動量も評価した。
【０１２１】
初期の滑り抵抗（相対値）＝作製した電子写真感光体の表面の滑り抵抗／ＰＥＴフィルムの滑り抵抗
滑り抵抗変動量＝２００００枚耐久後の滑り抵抗（相対値）−初期の滑り抵抗（相対値）
・耐摩耗性
耐摩耗性については、初期の表面層膜厚と上述の２００００枚耐久後の表面層膜厚の差、すなわち削れ量で評価した。削れ量の測定には、フィッシャー社製渦電流式膜厚測定機パーマスコープタイプＥ１１１を用いた。
【０１２２】
・耐傷性
耐傷性については、上述の２００００枚耐久後の電子写真感光体の表面粗さで評価した。表面粗さの測定には、（株）小坂研究所製表面粗さ測定機サーフコーダーＳＥ−３３００を用い、カットオフ値０．８ｍｍ、基準長さ０．８ｍｍ、評価長さ８．０ｍｍ、ガウシャンフィルターの条件にて行った。なお、表面粗さは最大高さＲｍａｘ（ＪＩＳ  １９８２）で表した。
【０１２３】
・画像安定性
画像安定性は、傷やトナー融着による画像欠陥、画像流れについて評価した。
【０１２４】
傷による画像欠陥ついては、電子写真感光体の周方向に傷による画像欠陥が見られる場合があり、ハーフトーン画像上に現れる傷による画像欠陥の個数を目視によりカウントした。
【０１２５】
また、トナー融着による画像欠陥については、ハーフトーン画像上に現れる黒ポチの個数を目視によりカウントした。
【０１２６】
また、画像流れによる画像欠陥は、上述の２００００枚耐久後に文字画像を出力して、画像流れの有無を見た。文字画像が流れていない場合をＡとし、文字画像が０．５ｍｍの範囲内ではあるが流れている場合をＢとし、文字画像が０．５ｍｍ以上流れているが文字は識別できる場合をＣとし、文字が完全に流れて何か判別できない場合をＤとした。
【０１２７】
評価結果を表１に示す。
【０１２８】
（実施例２）
実施例１において、電荷輸送層の結着樹脂を、上記式（１−１）で示される繰り返し構造単位、上記式（２−２）で示される繰り返し構造単位および上記式（３−２）で示される繰り返し構造単位を有する３元共重合体のポリカーボネート樹脂（（１−１）：（２−２）：（３−２）＝７０：２０：１０（モル比）、Ｍｖ：４１０００）４０部に変更した以外は、実施例１と同様にして電子写真感光体を作製し、評価した。評価結果を表１に示す。
【０１２９】
（実施例３）
実施例１において、電荷輸送層の結着樹脂を、上記式（１−１）で示される繰り返し構造単位、上記式（２−６）で示される繰り返し構造単位および上記式（３−２）で示される繰り返し構造単位を有する３元共重合体のポリカーボネート樹脂（（１−１）：（２−６）：（３−２）＝７０：２０：１０（モル比）、Ｍｖ：４１０００）４０部に変更した以外は、実施例１と同様にして電子写真感光体を作製し、評価した。評価結果を表１に示す。
【０１３０】
（実施例４）
実施例１において、電荷輸送層の結着樹脂を、上記式（１−１）で示される繰り返し構造単位、上記式（２−２）で示される繰り返し構造単位および上記式（３−４）で示される繰り返し構造単位を有する３元共重合体のポリカーボネート樹脂（（１−１）：（２−２）：（３−４）＝７０：２０：１０（モル比）、Ｍｖ：４３０００）４０部に変更した以外は、実施例１と同様にして電子写真感光体を作製し、評価した。評価結果を表１に示す。
【０１３１】
（実施例５〜８）
実施例１において、電荷輸送層の結着樹脂を、上記式（１−１）で示される繰り返し構造単位、上記式（２−２）で示される繰り返し構造単位および上記式（３−２）で示される繰り返し構造単位を有する３元共重合体のポリカーボネート樹脂（（１−１）：（２−２）：（３−２）＝７０：２０：１０（モル比）、Ｍｖ：４１０００）と、上記式（１−１）で示される繰り返し構造単位を有する単独重合体のポリカーボネート樹脂（Ｍｖ：４２０００）とを混合したもの合計４０部に変更した以外は、実施例１と同様にして電子写真感光体を作製し、評価した。なお、実施例５においては該３元共重合体：該単独共重合体＝１：１００（質量比）とし、実施例６においては該３元共重合体：該単独共重合体＝１０：１００（質量比）とし、実施例７においては該３元共重合体：該単独共重合体＝５０：１００（質量比）とし、実施例８においては該３元共重合体：該単独共重合体＝１００：１００（質量比）とした。評価結果を表１に示す。
【０１３２】
（実施例９〜１２）
実施例１において、電荷輸送層の結着樹脂を、上記式（１−１）で示される繰り返し構造単位、上記式（２−２）で示される繰り返し構造単位および上記式（３−２）で示される繰り返し構造単位を有する３元共重合体のポリカーボネート樹脂（（１−１）：（２−２）：（３−２）＝７０：２０：１０（モル比）、Ｍｖ：４１０００）と、下記式（４−１）で示される繰り返し構造単位を有する単独重合体のポリアリレート樹脂（テレフタル酸構造：イソフタル酸構造＝１：１（モル比）、Ｍｖ：６０１００）とを混合したもの合計４０部に変更した以外は、実施例１と同様にして電子写真感光体を作製し、評価した。なお、実施例９においては該３元共重合体：該単独共重合体＝１：１００（質量比）とし、実施例１０においては該３元共重合体：該単独共重合体＝１０：１００（質量比）とし、実施例１１においては該３元共重合体：該単独共重合体＝５０：１００（質量比）とし、実施例１２においては該３元共重合体：該単独共重合体＝１００：１００（質量比）とした。評価結果を表１に示す。
【０１３３】
【化１４】
2005195769.tif 000015
【０１３４】
（実施例１３）
実施例１において、電荷輸送層の結着樹脂を、上記式（１−１）で示される繰り返し構造単位、上記式（２−２）で示される繰り返し構造単位および上記式（３−２）で示される繰り返し構造単位を有する３元共重合体のポリカーボネート樹脂（（１−１）：（２−２）：（３−２）＝６０：３５：５（モル比）、Ｍｖ：４００００）と、上記式（４−１）で示される繰り返し構造単位を有する単独重合体のポリアリレート樹脂（テレフタル酸構造：イソフタル酸構造＝１：１（モル比）、Ｍｖ：６０１００）とを混合したもの合計４０部に変更した以外は、実施例１と同様にして電子写真感光体を作製し、評価した。なお、該３元共重合体：該単独共重合体＝５０：１００（質量比）とした。評価結果を表１に示す。
【０１３５】
（実施例１４）
実施例１において、電荷輸送層の結着樹脂を、上記式（１−１）で示される繰り返し構造単位、上記式（２−２）で示される繰り返し構造単位および上記式（３−２）で示される繰り返し構造単位を有する３元共重合体のポリカーボネート樹脂（（１−１）：（２−２）：（３−２）＝５０：０．０１：４９．９９（モル比）、Ｍｖ：４２０００）と、上記式（４−１）で示される繰り返し構造単位を有する単独重合体のポリアリレート樹脂（テレフタル酸構造：イソフタル酸構造＝１：１（モル比）、Ｍｖ：６０１００）とを混合したもの合計４０部に変更した以外は、実施例１と同様にして電子写真感光体を作製し、評価した。なお、該３元共重合体：該単独共重合体＝５：１００（質量比）とした。評価結果を表１に示す。
【０１３６】
（実施例１５）
実施例１において、電荷輸送層の結着樹脂を、上記式（１−１）で示される繰り返し構造単位、上記式（２−２）で示される繰り返し構造単位および上記式（３−２）で示される繰り返し構造単位を有する３元共重合体のポリカーボネート樹脂（（１−１）：（２−２）：（３−２）＝５０：４９．９９：０．０１（モル比）、Ｍｖ：４４０００）と、上記式（４−１）で示される繰り返し構造単位を有する単独重合体のポリアリレート樹脂（テレフタル酸構造：イソフタル酸構造＝１：１（モル比）、Ｍｖ：６０１００）とを混合したもの合計４０部に変更した以外は、実施例１と同様にして電子写真感光体を作製し、評価した。なお、該３元共重合体：該単独共重合体＝５：１００（質量比）とした。評価結果を表１に示す。
【０１３７】
（比較例１）
実施例１において、電荷輸送層の結着樹脂を、下記式（１’−１）で示される繰り返し構造単位、上記式（２−２）で示される繰り返し構造単位および上記式（３−２）で示される繰り返し構造単位を有する３元共重合体のポリカーボネート樹脂（（１’−１）：（２−２）：（３−２）＝７０：２０：１０（モル比）、Ｍｖ：４００００）４０部に変更した以外は、実施例１と同様にして電子写真感光体を作製し、評価した。評価結果を表１に示す。
【０１３８】
【化１５】
2005195769.tif 000016
【０１３９】
（比較例２）
実施例１において、電荷輸送層の結着樹脂を、下記式（１’−２）で示される繰り返し構造単位、上記式（２−２）で示される繰り返し構造単位および上記式（３−４）で示される繰り返し構造単位を有する３元共重合体のポリカーボネート樹脂（（１’−２）：（２−２）：（３−４）＝７０：２０：１０（モル比）、Ｍｖ：３９０００）４０部に変更した以外は、実施例１と同様にして電子写真感光体を作製し、評価した。評価結果を表１に示す。
【０１４０】
【化１６】
2005195769.tif 000017
【０１４１】
（比較例３）
実施例１において、電荷輸送層の結着樹脂を、上記式（１−１）で示される繰り返し構造単位、下記式（２’−１）で示される繰り返し構造単位および上記式（３−２）で示される繰り返し構造単位を有する３元共重合体のポリカーボネート樹脂（（１−１）：（２’−１）：（３−２）＝７０：２０：１０（モル比）、Ｍｖ：３８０００）４０部に変更した以外は、実施例１と同様にして電子写真感光体を作製し、評価した。評価結果を表１に示す。
【０１４２】
【化１７】
2005195769.tif 000018
【０１４３】
（比較例４）
実施例１において、電荷輸送層の結着樹脂を、上記式（１−１）で示される繰り返し構造単位を有する単独重合体のポリカーボネート樹脂（Ｍｖ：４１０００）４０部に変更した以外は、実施例１と同様にして電子写真感光体を作製し、評価した。評価結果を表１に示す。
【０１４４】
（比較例５）
実施例１において、電荷輸送層の結着樹脂を、上記式（１−１）で示される繰り返し構造単位および上記式（２−２）で示される繰り返し構造単位を有する２元共重合体のポリカーボネート樹脂（（１−１）：（２−２）＝８０：２０（モル比）、Ｍｖ：４２０００）４０部に変更した以外は、実施例１と同様にして電子写真感光体を作製し、評価した。評価結果を表１に示す。
【０１４５】
（比較例６）
実施例１において、電荷輸送層の結着樹脂を、上記式（２−２）で示される繰り返し構造単位および上記式（３−２）で示される繰り返し構造単位を有する２元共重合体のポリカーボネート樹脂（（２−２）：（３−２）＝８０：２０（モル比）、Ｍｖ：３８０００）４０部に変更した以外は、実施例１と同様にして電子写真感光体を作製し、評価した。評価結果を表１に示す。
【０１４６】
（比較例７）
実施例１において、電荷輸送層の結着樹脂を、上記式（１−１）で示される繰り返し構造単位および上記式（３−２）で示される繰り返し構造単位を有する２元共重合体のポリカーボネート樹脂（（１−１）：（３−２）＝８０：２０（モル比）、Ｍｖ：３７０００）４０部に変更した以外は、実施例１と同様にして電子写真感光体を作製し、評価した。評価結果を表１に示す。
【０１４７】
【表１】
2005195769.tif 000019
【０１４８】
（実施例１６）
実施例２において、電子写真感光体の支持体を直径３０ｍｍ、長さ２６０．５ｍｍのアルミニウムシリンダーに変更し、評価に用いたキヤノン（株）製普通紙複写機ＧＰ−４０５の改造機を以下の装置に変更した以外は、実施例２と同様にして電子写真感光体を作製し、評価した。評価結果を表２に示す。
【０１４９】
すなわち、作製した電子写真感光体を、キヤノン（株）製レーザービームプリンターＬＢＰ−ＳＸ（帯電：コロナ帯電方式、露光：レーザービーム走査露光、転写：コロナ帯電器による非接触転写手段、クリーニング：カウンター方向に設置されたクリーニングブレードを使用、プロセススピード：４７ｍｍ／ｓ）の改造機に装着して評価を行った。改造としては、露光量を波長８０２ｎｍのレーザービームを照射したときに初期の明部電位Ｖｌ０が−１００Ｖとなる光量に設定し、電子写真感光体に対するクリーニングブレードの線圧を改造前の１．４倍に設定した。また、電子写真感光体の電位特性を測定する際には、現像位置にプローブを取り付けた電位測定冶具を用いた。また、３０℃／８０％ＲＨの高温高湿（Ｈ／Ｈ）環境下で、暗部電位Ｖｄ＝−５００Ｖとなるように設定した。なお、耐久枚数は４０００枚にした。
【０１５０】
（比較例８）
比較例１において、電子写真感光体の支持体を直径３０ｍｍ、長さ２６０．５ｍｍのアルミニウムシリンダーに変更した以外は、実施例１４と同様にして電子写真感光体を作製し、作製した電子写真感光体を実施例１６と同様にして評価した。評価結果を表２に示す。
【０１５１】
（比較例９）
比較例７において、電子写真感光体の支持体を直径３０ｍｍ、長さ２６０．５ｍｍのアルミニウムシリンダーに変更した以外は、実施例１５と同様にして電子写真感光体を作製し、作製した電子写真感光体を実施例１６と同様にして評価した。評価結果を表２に示す。
【０１５２】
【表２】
2005195769.tif 000020
【０１５３】
（実施例１７）
実施例２において、評価に用いたキヤノン（株）製普通紙複写機ＮＰ−６０３０の改造機を以下の装置に変更した以外は、実施例２と同様にして電子写真感光体を作製し、評価した。評価結果を表３に示す。
【０１５４】
すなわち、作製した電子写真感光体を、キヤノン（株）製普通紙複写機（帯電：直流電圧のみを印加した接触帯電部材によって電子写真感光体の帯電を行う方式（ＤＣ接触帯電方式）、露光：レーザービーム走査露光、転写：転写ローラーによる接触転写手段、クリーニング：カウンター方向に設置されたクリーニングブレードを使用、プロセススピード：２００ｍｍ／ｓ）の改造機に装着して評価を行った。改造としては、露光量を初期の明部電位Ｖｌ０が−７０Ｖとなる光量に設定し、電子写真感光体に対するクリーニングブレードの線圧を改造前の１．４倍に設定した。また、電子写真感光体の電位特性を測定する際には、現像位置にプローブを取り付けた電位測定冶具を用いた。また、３０℃／８０％ＲＨの高温高湿（Ｈ／Ｈ）環境下で、暗部電位Ｖｄ＝−４００Ｖとなるように設定した。なお、耐久枚数は２００００枚にした。
【０１５５】
（比較例１０）
比較例１と同様にして電子写真感光体を作製し、作製した電子写真感光体を実施例１７と同様にして評価した。評価結果を表３に示す。
【０１５６】
（比較例１１）
比較例７と同様にして電子写真感光体を作製し、作製した電子写真感光体を実施例１７と同様にして評価した。評価結果を表３に示す。
【０１５７】
【表３】
2005195769.tif 000021
【０１５８】
表１〜３中の実施例および比較例を対比すると、帯電方式としてＡＣ／ＤＣ接触帯電方式を採用した系において、特に本発明の効果が顕著に発揮されていることがわかる。
【図面の簡単な説明】
【０１５９】
【図１】本発明の電子写真感光体を有するプロセスカートリッジを備えた電子写真装置の概略構成の一例を示す
【符号の説明】
【０１６０】
１  電子写真感光体
２  軸
３  帯電手段
４  露光光
５  現像手段
６  転写手段
７  クリーニング手段
８  定着手段
９  プロセスカートリッジ
１０  案内手段
【図１】
2005195769.tif 000025